(57)【要約】【課題】配向パターンを有する回転ブラシを用いた場合であっても、基板端面の面取部を裏表均等に研磨することが可能な研磨装置、研磨方法、磁気ディスク用ガラス基板および磁気ディスクの製造方法を提案することを目的としている。【解決手段】円盤状または円柱状の被研磨体１の外周面に接触する一対の回転ブラシ２、３を備え、被研磨体１と一対の回転ブラシ２、３を各々平行な軸心で同方向に回転させて被研磨体１の外周面の研磨を行う研磨装置であって、一対の回転ブラシ２、３が各々螺旋状の配向パターンを有するとともに、各回転ブラシ２、３の配向パターンが互いに逆向きとなるように設けられていることを特徴とする。【選択図】図１
2007118172.tif 000002
【特許請求の範囲】
【請求項１】
円盤状または円柱状の被研磨体の外周面に接触する一対の回転ブラシを備え、前記被研磨体と前記一対の回転ブラシを各々平行な軸心で同方向に回転させて前記被研磨体の外周面の研磨を行う研磨装置であって、
前記一対の回転ブラシが各々螺旋状の配向パターンを有するとともに、各回転ブラシの配向パターンが互いに逆向きとなるように設けられていることを特徴とする研磨装置。
【請求項２】
前記被研磨体は、複数枚の円盤状の磁気ディスクを積層して円柱状をなしていることを特徴とする請求項１記載の研磨装置。
【請求項３】
互いに逆向きとなる螺旋状の配向パターンを有する一対の回転ブラシを円盤状または円柱状の被研磨体の外周面に接触させ、前記被研磨体と前記一対の回転ブラシを各々平行な軸心で同方向に回転させて該被研磨体の外周面を研磨することを特徴とする研磨方法。
【請求項４】
複数枚の磁気ディスク用ガラス基板を積層して円柱状の被研磨体を構成し、
互いに逆向きとなる螺旋状の配向パターンを有する一対の回転ブラシを前記被研磨体の外周面に接触させ、
前記被研磨体と前記一対の回転ブラシを各々平行な軸心で同方向に回転させて該被研磨体の外周面を研磨することを特徴とする磁気ディスク用ガラス基板の製造方法。
【請求項５】
前記ガラス基板は外周端面が面取り加工されており、前記一対の回転ブラシは前記面取り加工された面も研磨することを特徴とする請求項４記載の磁気ディスク用ガラス基板の製造方法。
【請求項６】
前記ガラス基板は、アルミノシリケートガラスからなることを特徴とする請求項４記載の磁気ディスク用ガラス基板の製造方法。
【請求項７】
外周端面の基板両面側に面取部を有するガラス基板を複数枚積層した円柱状の被研磨体に対して、互いに逆向きとなる配向パターンを有する一対の回転ブラシを前記被研磨体の外周面に接触させ、
前記被研磨体と前記一対の回転ブラシを各々平行な軸心で同方向に回転させて該被研磨体の外周面を研磨することにより、
前記一対の回転ブラシの一方はガラス基板の一面側の面取部を主として研磨し、他方はガラス基板の他の面側の面取部を主として研磨することを特徴とする磁気ディスク用ガラス基板の製造方法。
【請求項８】
請求項４乃至請求項７のいずれか１項に記載のガラス基板の製造方法により得られたガラス基板の表面に、少なくとも磁性層を形成することを特徴とする磁気ディスクの製造方法。
【発明の詳細な説明】
【技術分野】
【０００１】
本発明は、磁気記録媒体用のガラス基板および磁気ディスクの製造方法に関し、特に基板端面の研磨についての研磨装置および研磨方法に関する。
【背景技術】
【０００２】
近年、情報化技術の高度化に伴い、情報記録技術、特に磁気記録技術は著しく進歩している。磁気記録媒体のひとつであるＨＤＤ（ハードディスクドライブ）等の磁気記録媒体用基板としては、アルミニウム基板が広く用いられてきた。しかし磁気ディスクの小型化、薄板化、および高密度記録化に伴い、アルミニウム基板に比べ基板表面の平坦性及び基板強度に優れたガラス基板に徐々に置き換わりつつある。
【０００３】
また、磁気記録技術の高密度化に伴い、磁気ヘッドの方も薄膜ヘッドから、磁気抵抗型ヘッド（ＭＲヘッド）、大型磁気抵抗型ヘッド（ＧＭＲヘッド）へと推移してきており、磁気ヘッドの基板からの浮上量が１０ｎｍ程度にまで狭くなってきている。このような磁気抵抗効果型素子を搭載した磁気ヘッドには固有の障害としてサーマルアスペリティ障害を引き起こす場合がある。サーマルアスペリティ障害とは、磁気ディスク面上の微小な凸或いは凹形状上を磁気ヘッドが浮上飛行しながら通過するときに、空気の断熱圧縮または接触により磁気抵抗効果型素子が加熱されることにより、読み出しエラーを生じる障害である。従って磁気抵抗効果型素子を搭載した磁気ヘッドに対しては、磁気ディスク表面は極めて高度な平滑度および平坦度が求められる。また塵埃や異物が付着したまま磁性層を形成すると凸部が形成されてしまうため、ガラス基板には、凹凸をなくすことによる発塵の防止、異物の除去する高度な洗浄が求められている。
【０００４】
さらに近年は、携帯機器に大容量の磁気記録媒体を搭載すべく、基板のサイズは縮小化の傾向がある。このため従来の３．５インチ基板や２．５インチ基板から、１．８インチ基板、１インチ基板、もしくはさらに小さな基板が求められるようになってきている。基板が小さくなれば許容される寸法誤差も小さくなり、さらに精密な外形加工が求められている。
【０００５】
上記のような状況において、従来からも、特開平１０−１５４３２１（特許文献１）に示されるように、ガラス基板の端面（内周端面および外周端面）を所定以下の粗さの鏡面に研磨する構成が提案されている。これにより、パーティクル（塵埃）の発生および付着を防止し、基板主表面の凸部形成を防止して、ヘッドクラッシュやサーマルアスペリティを防止できるとしている。
【０００６】
また特開２００４−１５５６５２（特許文献２）には、外周端面を研磨するための構成として、図４に示すように、複数枚の磁気ディスク用ガラス基板１を積層して円柱状とし、螺旋状の配向パターンを有する一対の回転ブラシ２をガラス基板１の外周面に接触させ、ガラス基板１の外周面を研磨する構成が記載されている（特に００４１、図１１、図１２参照）。一対の回転ブラシ２とガラス基板１は各々平行な軸心で同方向（図ではＣＣＷ：反時計回り方向）に回転させると共に、回転ブラシ２は上下に移動させてまんべんなく研磨するように構成されている。回転ブラシを螺旋状の配向パターンとすることにより、スラリーを積極的に行き渡らせることができ、効率よく、かつ均一に研磨することができるとしている。
【０００７】
また特開２００１−１６２５１０（特許文献３）には、ガラス基板の端面を研磨するために積層するに際し、ガラス基板の間にスペーサを介在させる構成が記載されている。ガラス基板の端面１０には側壁部１１と面取部１２、１３が形成されているが（図５（ｂ）参照）、スペーサ１４を介在させることにより端面の面取部にブラシの毛が入りやすく、研磨残りが生じないとしている。
【特許文献１】特開平１０−１５４３２１号公報
【特許文献２】特開２００４−１５５６５２号公報
【特許文献３】特開２００１−１６２５１０号公報
【発明の開示】
【発明が解決しようとする課題】
【０００８】
しかし、図４に示した研磨装置においては、回転ブラシが螺旋状の配向パターンを有している。従って図５（ａ）に示すように、斜線で示す回転ブラシ２とガラス基板１との接触部位において、ブラシの毛はガラス基板１に対し回転方向に移動すると共に、螺旋の進行方向（図では上方向）に向かって移動する。このため図５（ｂ）に示すように基板端面は下側が多く研磨され（これをアップカットと称する）、下側の面取部１３の長さＤ２の方が、上側の面取部１２の長さＤ１よりも長くなる。なお図示しないが、ガラス基板１および回転ブラシ２を逆方向（ＣＷ：時計回り方向）に回転させた場合は逆に上側が研磨され（これをダウンカットと称する）、上側の面取部１２の長さＤ１の方が、下側の面取部１３の長さＤ２よりも長くなる。
【０００９】
このように基板両側の研磨量が異なると、形状に不均一性が生じ、規定寸法を満たさなくなり、歩留まりの低下を招くおそれがある。また、面取部の取代が基板両側で不均一となれば、主表面の面積に差異が生じることになり、基板両側で記録に利用できる有効面積が変わることとなる。これは、特に近年の磁気ディスクおよびガラス基板の小型化により、わずかな寸法差が大きな影響を持つようになってきたことが背景にある。また一方側ばかりが多く研磨されるにもかかわらず、他方側が研磨不良となって所定の表面粗さに満たない場合もあり、パーティクルの発生および吸着の原因となるおそれもある。
【００１０】
そこで本発明は、配向パターンを有する回転ブラシを用いた場合であっても、基板端面の面取部を裏表均等に研磨することが可能な研磨装置、研磨方法、磁気ディスク用ガラス基板および磁気ディスクの製造方法を提案することを目的としている。
【課題を解決するための手段】
【００１１】
上記課題を解決するために、本発明に係る研磨装置の代表的な構成は、円盤状または円柱状の被研磨体の外周面に接触する一対の回転ブラシを備え、前記被研磨体と前記一対の回転ブラシを各々平行な軸心で同方向に回転させて前記被研磨体の外周面の研磨を行う研磨装置であって、前記一対の回転ブラシが各々螺旋状の配向パターンを有するとともに、各回転ブラシの配向パターンが互いに逆向きとなるように設けられていることを特徴とする。上記構成の研磨装置によれば、螺旋状の配向パターンを有する回転ブラシであっても被研磨体の軸心方向について同様にブラシ毛を運ぶことができ、均等に研磨することができる。本構成は、被研磨体が、複数枚の円盤状の磁気ディスクを積層して円柱状をなしている場合に特に有益である。
【００１２】
本発明に係る研磨方法の代表的な構成は、互いに逆向きとなる螺旋状の配向パターンを有する一対の回転ブラシを円盤状または円柱状の被研磨体の外周面に接触させ、前記被研磨体と前記一対の回転ブラシを各々平行な軸心で同方向に回転させて該被研磨体の外周面を研磨することを特徴とする。上記研磨方法によれば、螺旋状の配向パターンを有する回転ブラシを用いて被研磨体の軸心方向について均等に研磨することができる。
【００１３】
本発明に係る磁気ディスク用ガラス基板の製造方法の代表的な構成は、複数枚の磁気ディスク用ガラス基板を積層して円柱状の被研磨体を構成し、互いに逆向きとなる螺旋状の配向パターンを有する一対の回転ブラシを前記被研磨体の外周面に接触させ、前記被研磨体と前記一対の回転ブラシを各々平行な軸心で同方向に回転させて該被研磨体の外周面を研磨する磁気ディスク用ガラス基板の製造方法。上記製造方法によれば、積層したガラス基板の軸心方向について均等に研磨することができる。
【００１４】
前記ガラス基板は外周端面が面取り加工されており、前記一対の回転ブラシは前記面取り加工された面も研磨することを特徴とする。これにより、基板端面の面取部を裏表均等に研磨することができる。
【００１５】
前記ガラス基板は、アルミノシリケートガラスからなることでもよい。かかる場合に磁気ディスク用として良好なガラス基板を得ることができる。
【００１６】
本発明に係る磁気ディスク用ガラス基板の製造方法の他の代表的な構成は、外周端面の基板両面側に面取部を有するガラス基板を複数枚積層した円柱状の被研磨体に対して、互いに逆向きとなる配向パターンを有する一対の回転ブラシを被研磨体の外周面に接触させ、被研磨体と一対の回転ブラシを各々平行な軸心で同方向に回転させて該被研磨体の外周面を研磨することにより、一対の回転ブラシの一方はガラス基板の一面側の面取部を主として研磨し、他方はガラス基板の他の面側の面取部を主として研磨することを特徴とする。上記製造方法によれば、互いに逆向きとなる配向パターンを有する回転ブラシであっても被研磨体の軸心方向について同様にブラシ毛を運ぶことができ、ガラス基板両側の面取部を均等に研磨することができる。
【００１７】
互いに逆向きとなる配向パターンを備えた一対の回転ブラシは、巻き方向が互いに異なる螺旋状に毛が配向されていてもよい。また互いに逆向きとなる配向パターンを備えた一対の回転ブラシは、回転軸に対して毛が一定の方向に傾斜した回転ブラシを２本用い、この毛の傾斜の向きが互いに反対向きになるように配置して研磨を行う組み合わせとしてもよい。
【００１８】
また本発明に係る磁気ディスクの製造方法の代表的な構成は、上記ガラス基板の製造方法により得られたガラス基板の表面に、少なくとも磁性層を形成することを特徴とする。これにより極めて高度な平滑度および平坦度を備えた磁気ディスクを製造することができる。
【発明の効果】
【００１９】
本発明によれば、螺旋状の配向パターンを有する回転ブラシを用いた場合であっても、基板端面の面取部を裏表均等に研磨することができる。従って基板の端面形状を均等にして歩留まりの低下を防止することができる。また両側の面取部の研磨品質を向上できることから、パーティクルの発生および吸着を防止し、高品質なガラス基板、ひいては高品質な磁気ディスクを得ることができる。
【発明を実施するための最良の形態】
【００２０】
本発明に係る研磨装置、研磨方法、磁気ディスク用ガラス基板および磁気ディスクの製造方法の実施形態について、図を用いて説明する。図１は本実施形態にかかる研磨装置の概略構成図、図２は研磨部位の要部拡大図である。
【００２１】
図１は基板の端面研磨装置を説明する図である。ガラス基板１は複数枚が積層されて、円柱状の被研磨体を構成している。本実施形態では、この被研磨体を２つ同時に研磨する構成となっている。積層されたガラス基板１には回転ブラシ２、３が接触している。これらガラス基板１および回転ブラシ２、３は各々平行な軸心で同方向（図ではＣＣＷ：反時計回り方向）に回転させることにより、ガラス基板１の外周面の研磨を行う。またガラス基板１と回転ブラシ２、３の接点にはノズル４が近接されており、スラリー（研磨材）が供給される。
【００２２】
図２に示すように、ガラス基板１は、これより前のフォーミング工程において面取り加工され、既に端面１０に側壁部１１と面取部１２、１３とが形成されている。またガラス基板１は、スペーサ１４を介して積層されている。
【００２３】
スペーサ１４は、ガラス基板１の内周端面及び外周端面の面取部の研磨ブラシによる研磨残りを確実に防止するため、及び、研磨時におけるガラス基板等の破損を確実に防止するために設けられている。スペーサ１４の形状は、ガラス基板１と同じく中心部に円孔を有する円板状である。スペーサ１４の外径は、装着した際、スペーサの端部がガラス基板１の面取部１２、１３終端から０〜２ｍｍ程度内側（好ましくは０．５〜２ｍｍ程度内側）になるように、ガラス基板１の大きさにしたがって調整される。スペーサ１４の厚さは、使用するブラシ毛の線径によって適宜調整され、０．１〜０．３ｍｍ程度が好ましい。またスペーサ１４の材質としては、ポリウレタン、アクリル、プラスチック、ゴム、研磨工程で使用する研磨パッドと同じ材料などガラス基板１より軟質な材料からなることが好ましい。
【００２４】
回転ブラシ２、３はナイロン製の繊維からなり、外形が略円柱状であり、かつ外周面が研磨面となっている。回転ブラシ２、３のブラシ毛としては、蛇行形にカールさせたナイロン繊維（直径０．１〜０．３ｍｍ、長さ５〜１０ｍｍ）が使用されているが、ナイロン繊維の代わりに塩化ビニル繊維、豚毛、ピアノ線、ステンレス製繊維などを用いてもよい。硬度が低い繊維、あるいは柔軟性の高い繊維を利用すれば、ブラシ毛の弾性変形によって擦る力が過大になることを防止でき、スクラッチなどの傷の発生をより良好に防止できる。また、カールさせた繊維は、窪み等に対する接触性がよく、ガラス基板１の面取部１２、１３をより効率よく研磨することが可能になる。なお、ブラシ毛として、樹脂に研磨剤を混入しこれを成形してブラシ毛に研磨剤を含有したものを用いれば、研磨速度をさらに高めることができる。
【００２５】
ここで回転ブラシ２、３は、ブラシ毛を互いに逆向きとなる螺旋状の配向パターンで植毛したものである。螺旋の傾斜角は±２°〜８０°であり、好ましくは±４５°〜７０°である。基板の外周端面部分を研磨する場合、ブラシ毛の傾斜角を大きくすることにより、側壁部１１と面取部１２、１３の両方を効率良く研磨加工することができる。
【００２６】
そして、特に２つの回転ブラシ２、３の螺旋を逆向きとしたことにより、図１に示すように、回転ブラシ２とガラス基板１との接触部位において、ガラス基板１の軸心方向について同様にブラシの毛を運ぶことができる。すなわち、図１において回転ブラシ２は、ガラス基板１に対し回転方向に移動すると共に、螺旋の進行方向（図では上方向）に向かって移動する。一方、回転ブラシ３は、ガラス基板１に対し回転方向に移動すると共に、螺旋の進行方向（図では下方向）に向かって移動する。
【００２７】
従って図２に示すように、回転ブラシ２のブラシ毛はガラス基板１の下側の面取部１３に作用し（アップカット）、回転ブラシ３のブラシ毛はガラス基板１の上側の面取部１２に作用する（ダウンカット）。
【００２８】
なお、上記の効果を奏するには、回転ブラシの毛を螺旋状に配向すること以外に、例えば、回転軸に対して毛が一定の方向に傾斜した回転ブラシを２本用い、この毛の傾斜の向きが互いに反対向きになるように配置して研磨を行う組み合わせとしてもよい。この場合にも、一方の回転ブラシがアップカットに作用し、他方の回転ブラシがダウンカットに作用することになる。
【００２９】
上記構成によれば、端面１０の両側の面取部１２、１３を均等に研磨することができる。従ってガラス基板１の端面形状を均等にして歩留まりの低下を防止することができ、生産コストの低減化を図ることができる。また両側の面取部１２、１３の研磨品質を向上できることから、パーティクルの発生および吸着を防止して高清浄なガラス基板得ることができ、ひいてはパーティクルに起因する凸部のない平滑度の高い磁気ディスクを得ることができる。
【００３０】
なお、上記説明においてガラス基板１はスペーサ１４を介して積層すると説明したが、必ずしもスペーサ１４を用いることは必要でない。
【００３１】
［実施例１］
この実施例においては、以下の工程を経て、磁気ディスク用ガラス基板および磁気ディスクを製造した。
【００３２】
（１）形状加工工程及び第１ラッピング工程
本実施例に係る磁気ディスク用ガラス基板の製造方法においては、まず、板状ガラスの表面をラッピング（研削）加工してガラス母材とし、このガラス母材を切断してガラスディスクを切り出す。板状ガラスとしては、様々な板状ガラスを用いることができる。この板状ガラスは、例えば、溶融ガラスを材料として、プレス法やフロート法、ダウンドロー法、リドロー法、フュージョン法など、公知の製造方法を用いて製造することができる。これらのうち、プレス法を用いれば、板状ガラスを廉価に製造することができる。板状ガラスの材質としては、アモルファスガラスやガラスセラミクス（結晶化ガラス）を利用できる。板状ガラスの材料としては、アルミノシリケートガラス、ソーダライムガラス、ボロシリケートガラス等を用いることができる。特にアモルファスガラスとしては、化学強化を施すことができ、また主表面の平坦性及び基板強度において優れた磁気ディスク用基板を供給することができるという点で、アルミノシリケートガラスを好ましく用いることができる。
【００３３】
本実施例においては、溶融させたアルミノシリケートガラスを上型、下型、胴型を用いたダイレクトプレスによりディスク形状に成型し、アモルファスの板状ガラスを得た。なお、アルミノシリケートガラスとしては、ＳｉＯ２：５８〜７５重量％、Ａｌ２Ｏ３：５〜２３重量％、Ｌｉ２Ｏ：３〜１０重量％、Ｎａ２Ｏ：４〜１３重量％を主成分として含有するものを使用した。
【００３４】
次に、この板状ガラスの両主表面をラッピング加工し、ディスク状のガラス母材とした。このラッピング加工は、遊星歯車機構を利用した両面ラッピング装置により、アルミナ系遊離砥粒を用いて行った。具体的には、板状ガラスの両面に上下からラップ定盤を押圧させ、遊離砥粒を含む研削液を板状ガラスの主表面上に供給し、これらを相対的に移動させてラッピング加工を行った。このラッピング加工により、平坦な主表面を有するガラス母材を得た。また、このラッピング加工により、ガラス母材の板厚は、板状ガラスよりも削減され、０．６ｍｍとなった。
【００３５】
（２）切り出し工程（コアリング、フォーミング）
次に、ダイヤモンドカッタを用いてガラス母材を切断し、このガラス母材から、直径２９ｍｍのガラス基板を切り出した。ガラス母材の直径は９６ｍｍであり、１枚のガラス母材から、６枚のガラス基板を採取することができた。
【００３６】
次に、円筒状のダイヤモンドドリルを用いて、このガラス基板の中心部に円孔を形成し、ドーナツ状のガラス基板とした（コアリング）。そして内周端面および外周端面をダイヤモンド砥石によって研削し、所定の面取り加工を施した（フォーミング）。
【００３７】
（３）端面研磨工程
次に、ガラス基板の端面について、ブラシ研磨方法により、鏡面研磨を行った。このとき、研磨砥粒としては、酸化セリウム砥粒を含むスラリー（遊離砥粒）を用いた。次に、内周側端面については、磁気研磨法により鏡面研磨を行った。そして、端面研磨工程を終えたガラス基板を水洗浄した。この端面研磨工程により、ガラス基板の端面は、パーティクル等の発塵を防止できる鏡面状態に加工された。これによりガラス基板の直径は２７．４ｍｍとなり、１インチ型磁気ディスクに用いる基板とすることができる。
【００３８】
なお、この端面研磨工程においては、ガラス基板を重ね合わせて端面をポリッシングするが、この際に、ガラス基板の主表面にキズ等が付くことを避けるため、後述する第１研磨工程よりも前、あるいは、第２研磨工程の前後に行うことでもよい。
【００３９】
ここで端面研磨工程は、上記説明した研磨装置および研磨方法を用いて行った。これにより、基板両側の面取部を均等な研磨量とすることができ、また両側の面取部を同等に鏡面研磨することができた。
【００４０】
［評価］
本実施例に係る研磨装置と、従来の研磨装置を用いて、表面性状（鏡面状態）と研磨量について評価を行った。図３は比較例の構成と評価の結果を説明する図である。
【００４１】
図３（ａ）に示すように、比較例１は従来例にて説明した構成であって、同一の配向パターンの回転ブラシ２を２つ備え、ガラス基板１および一対の回転ブラシ２をＣＣＷ方向に回転させたものである。比較例２は同一のブラシ構成において、ガラス基板１および一対の回転ブラシ２をＣＷ方向に回転させたものである。そして実施例は上記説明したように、配向パターンが逆向きとなる回転ブラシ２、３を備え、ＣＣＷ方向に回転させたものである。
【００４２】
図３（ｂ）は、基板両側の面取部１２、１３の表面性状を比較した図である。なお表面性状の検査は、電子顕微鏡で観察することによって評価した。すると比較例１では、下側の面取部１３は１００％のガラス基板１が鏡面となっていたが、上側の面取部１２が鏡面になっていたものは３１％程度に留まっていた。比較例２では上側の面取部１２は９０％が鏡面となっていたが、下側の面取部１３が鏡面になっていたものは３２％程度であった。これらに対し実施例の構成では、両側の面取部１２、１３がいずれも１００％のものが鏡面となっていた。
【００４３】
図３（ｃ）は、比較例１の場合と実施例の場合とで面取部の断面形状を比較した図である。図において描かれている円は曲率を表すための補助線である。比較例１では、上側の面取部１２はあまり研磨されておらず、曲率が大きくなっている（角張っている）。そして下側の面取部１３は多く研磨され、曲率が小さくなっている（丸まっている）。これに対し実施例の構成では、両側の面取部１２、１３の曲率は同程度であって、研磨量が同程度となっていることがわかる。
【００４４】
これらのことから、螺旋状の配向パターンを有する回転ブラシを用いた場合であっても、基板端面の面取部を裏表均等に研磨することができ、また両側の面取部の研磨品質を向上できたことがわかる。
【００４５】
なお、本実施例では螺旋状の配向パターンを有する回転ブラシを用いて説明しているが、回転軸に対して毛が一定の方向に傾斜した回転ブラシを２本用い、この毛の傾斜の向きが互いに反対向きになるように配置して研磨を行う組み合わせとしてもよい。この場合にも、同様に一方の回転ブラシがアップカットに作用し、他方の回転ブラシがダウンカットに作用することになるため、基板端面の面取部を裏表均等に研磨することができ、また両側の面取部の研磨品質を向上できる。
【００４６】
（４）第２ラッピング工程
次に、得られたガラス基板の両主表面について、第１ラッピング工程と同様に、第２ラッピング加工を行った。この第２ラッピング工程を行うことにより、前工程である切り出し工程や端面研磨工程において主表面に形成された微細な凹凸形状を予め除去しておくことができ、後続の主表面に対する研磨工程を短時間で完了させることができるようになる。
【００４７】
（５）主表面研磨工程
主表面研磨工程として、まず第１研磨工程を施した。この第１研磨工程は、前述のラッピング工程において主表面に残留したキズや歪みの除去を主たる目的とするものである。この第１研磨工程においては、遊星歯車機構を有する両面研磨装置により、硬質樹脂ポリッシャを用いて、主表面の研磨を行った。研磨剤としては、酸化セリウム砥粒を用いた。
【００４８】
この第１研磨工程を終えたガラス基板を、中性洗剤、純水(1)、純水(2)、ＩＰＡ（イソプロピルアルコール）、ＩＰＡ（蒸気乾燥）の各洗浄槽に順次浸漬して、洗浄した。
【００４９】
次に、主表面研磨工程として、第２研磨工程を施した。この第２研磨工程は、主表面を鏡面状に仕上げることを目的とする。この第２研磨工程においては、遊星歯車機構を有する両面研磨装置により、軟質発泡樹脂ポリッシャを用いて、主表面の鏡面研磨を行った。研磨剤としては、第１研磨工程で用いた酸化セリウム砥粒よりも微細な酸化セリウム砥粒を用いた。
【００５０】
この第２研磨工程を終えたガラス基板を、中性洗剤(1)、中性洗剤(2)、純水(1)、純水(2)、ＩＰＡ（イソプロピルアルコール）、ＩＰＡ（蒸気乾燥）の各洗浄槽に順次浸漬して、洗浄した。なお、各洗浄槽には、超音波を印加した。
【００５１】
（６）化学強化工程
次に、前述のラッピング工程及び研磨工程を終えたガラス基板に、化学強化を施した。化学強化は、硝酸カリウム（６０％）と硝酸ナトリウム（４０％）を混合した化学強化溶液を用意し、この化学強化溶液を４００°Ｃに加熱しておくとともに、洗浄済みのガラス基板を３００°Ｃに予熱し、化学強化溶液中に約３時間浸漬することによって行った。この浸漬の際には、ガラス基板の表面全体が化学強化されるようにするため、複数のガラス基板が端面で保持されるように、ホルダーに収納した状態で行った。
【００５２】
このように、化学強化溶液に浸漬処理することによって、ガラス基板の表層のリチウムイオン及びナトリウムイオンが、化学強化溶液中のナトリウムイオン及びカリウムイオンにそれぞれ置換され、ガラス基板が強化される。ガラス基板の表層に形成された圧縮応力層の厚さは、約１００μｍ乃至２００μｍであった。
【００５３】
化学強化処理を終えたガラス基板を、２０°Ｃの水槽に浸漬して急冷し、約１０分間維持した。そして、急冷を終えたガラス基板を、約４０°Ｃに加熱した濃硫酸に浸漬して洗浄を行った。さらに、硫酸洗浄を終えたガラス基板を、純水(1)、純水(2)、ＩＰＡ（イソプロピルアルコール）、ＩＰＡ（蒸気乾燥）の各洗浄槽に順次浸漬して洗浄した。なお、各洗浄槽には超音波を印加した。
【００５４】
上記の如く、第１ラッピング工程、切り出し工程、端面研磨工程、第２ラッピング工程、第１及び第２研磨工程、精密洗浄、化学強化工程を施すことにより、平坦、かつ、平滑な、高剛性の磁気ディスク用ガラス基板を得た。
【００５５】
（７）テクスチャー処理工程
テープ式のテクスチャー装置を用いて、研磨、及び円周状テクスチャー処理を施した。テープには織物タイプのテープを、硬質研磨剤には平均粒径０．１２５μｍの多結晶ダイヤモンドが分散剤・潤滑剤（グリセリン）に溶かしてあるスラリーを用いて行った。このテクスチャー工程の後に、前記研磨剤のダイヤモンドスラリーと分散剤（潤滑剤）を洗い流すため、超純水シャワーによる前洗浄を５秒間行った。
【００５６】
（８）精密洗浄工程
次に、テクスチャーを形成したガラスディスクの精密洗浄を行った。これはヘッドクラッシュやサーマルアスペリティ障害の原因となる研磨剤残渣や外来の鉄系コンタミなどを除去し、表面が平滑で清浄なガラス基板を得るためのものである。この精密洗浄工程は以下の一連の洗浄工程を含む。
【００５７】
まず、洗浄液による洗浄工程を実施した。この洗浄液は、ＫＯＨとＮａＯＨを１：１で混合した薬液を超純水で希釈し、洗浄能力を高めるために非イオン界面活性剤を添加した。洗浄液のＰＨは、超純水の希釈により１２となるように調整した。ガラスディスクをこの洗浄液に浸漬させた上で揺動させながら２分間洗浄した。なお、このとき洗浄液の温度は５０℃とし、超音波を加えて洗浄効果を高めるようにした。
【００５８】
次に、水リンス洗浄工程を２分間行った。これは、前述の洗浄で用いた洗浄液の残渣を除去するためのものである。次いで、ＩＰＡ洗浄工程を２分間行った。これは、ガラスディスクを洗浄するとともに、基板上の水を除去するためのものである。最後に、ＩＰＡ蒸気乾燥工程を２分間行った。これは、基板に付着している液状ＩＰＡをＩＰＡ蒸気により除去しつつ乾燥させるためのものである。
【００５９】
（９）磁気ディスク製造工程
上述した工程を経てテクスチャーを施されたガラス基板の両面に、枚葉式のスパッタリング装置を用いて、シード層、Ｃｒ下地層、ＣｒＭｏ下地層、ＣｏＰｔＣｒＴａ磁性層、水素化カーボン保護層を成膜し、ディップ法によりパーフルオロポリエーテル潤滑層を形成して磁気ディスクを作製した。
【００６０】
得られた磁気ディスクについて異物により磁性層等の膜に欠陥が発生していないことを確認した。また、グライドテストを実施したところ、ヒット（ヘッドが磁気ディスク表面の突起にかすること）やクラッシュ（ヘッドが磁気ディスク表面の突起に衝突すること）は認められなかった。さらに、磁気抵抗型ヘッドで再生試験を行ったところ、サーマルアスペリティによる再生の誤動作は認められなかった。
【産業上の利用可能性】
【００６１】
本発明は、磁気記録媒体用のガラス基板および磁気ディスクの製造方法として、特に基板端面の研磨についての研磨装置および研磨方法として利用することができる。
【図面の簡単な説明】
【００６２】
【図１】実施形態にかかる研磨装置の概略構成図である。
【図２】研磨部位の要部拡大図である。
【図３】比較例の構成と評価の結果を説明する図である。
【図４】従来の端面研磨装置を説明する図である。
【図５】従来の研磨部位の要部拡大図である。
【符号の説明】
【００６３】
１     …ガラス基板
２、３     …回転ブラシ
４     …ノズル
１０   …端面
１１   …側壁部
１２、１３   …面取部
１４   …スペーサ
【図１】
2007118172.tif 000003
【図２】
2007118172.tif 000004
【図３】
2007118172.tif 000005
【図４】
2007118172.tif 000006
【図５】
2007118172.tif 000007